Способ получения блоксополимерной композиции и асфальтовой композиции, содержащей полученную таким образом блоксополимерную композицию

1. Способ получения блоксополимерной композиции, включающий
добавление ароматического винильного мономера и соединения, представленного следующей химической формулой 1, к углеводородному растворителю и перемешивание с получением первого смешанного раствора (S10);
добавление инициатора полимеризации к первому смешанному раствору и проведение полимеризации с получением второго смешанного раствора (S20);
добавление сопряженного диенового мономера ко второму смешанному раствору и проведение полимеризации с получением третьего смешанного раствора (S30); и
добавление связующего агента к третьему смешанному раствору для проведения реакции связывания (S40), где
соединение, представленное следующей химической формулой 1, добавляют в количестве от 0,26 мас. доли до 0,8 мас. доли от общего содержания 100 мас. долей ароматического винильного мономера и сопряженного диенового мономера:
[Химическая формула 1]
1
2,
M-X-RR
где M обозначает Li, Na, K, Rb или Cs,
X обозначает N, O или S, и
1
2
R и R независимо друг от друга обозначают одновалентную углеводородную группу, имеющую от 1 до 12 атомов углерода или одновалентную углеводородную группу, имеющую от 1 до 12 атомов углерода и содержащую атом N или O, где
2
если X обозначает O или S, то R отсутствует.
2. Способ получения блоксополимерной композиции по п. 1, где
M обозначает Na или K,
X обозначает N или O, и
1
2
R и R независимо друг от друга обозначают одновалентную углеводородную группу, имеющую от 4 до 10 атомов углерода, где
2
если X обозначает O, то R отсутствует.
3. Способ получения блоксополимерной композиции по п. 1, где соединение, представленное химической формулой 1, представляет собой одно или несколько соединений, выбранных из группы, включающей трет-пентилат натрия, натрийдициклогексиламид, ментолат натрия, трет-бутилат натрия, трет-пентилат калия, калийдициклогексиламид, ментолат калия и трет-бутилаткалия.
4. Способ получения блоксополимерной композиции по п. 1, где инициатор полимеризации представляет собой одно или несколько соединений, выбранных из группы, включающей н-бутиллитий, втор-бутиллитий, трет-бутиллитий, метиллитий, этиллитий, изопропиллитий, циклогексиллитий, аллиллитий, виниллитий, фениллитий и бензиллитий.
5. Способ получения блоксополимерной композиции по п. 1, где молярное отношение инициатора полимеризации к соединению, представленному химической формулой 1 (инициатор полимеризации: соединение, представленное химической формулой 1), составляет от 1:0,05 до 1:15.
6. Асфальтовая композиция, включающая: блоксополимерную композицию и асфальт, где блоксополимерная композиция содержит блоксополимер, включающий блок повторяющихся звеньев, производных ароматического винильного мономера, блок повторяющихся звеньев, производных сопряженного диенового мономера, и связывающую группу, производную связующего агента, и имеет эффективность сочетания посредством связывающей группы, производной связующего агента, от 50% до 80%, и
асфальтовая композиция имеет температуру размягчения 71,2°C или более высокую, измеренную согласно ASTM D36.
7. Асфальтовая композиция по п. 6, где асфальтовая композиция имеет относительное удлинение 39,6 см или большее, измеренное согласно ASTM D113.
8. Асфальтовая композиция по п. 6, где асфальтовая композиция имеет вязкость при 160°C 428 сП или меньшую, измеренную согласно ASTM D4402.
9. Асфальтовая композиция, включающая: блоксополимерную композицию, асфальт и сшивающий агент,
где блоксополимерная композиция содержит блоксополимер, включающий блок повторяющихся звеньев, производных ароматического винильного мономера, блок повторяющихся звеньев, производных сопряженного диенового мономера, и связывающую группу, производную связующего агента, и имеет эффективность сочетания посредством связывающей группы, производной связующего агента, от 50% до 80%, и
асфальтовая композиция имеет температуру размягчения 83,6°C или более высокую, измеренную согласно ASTM D36.
10. Асфальтовая композиция по п. 9, где асфальтовая композиция имеет относительное удлинение 30 см или большее, измеренное согласно ASTM D113.
11. Асфальтовая композиция по п. 9, где асфальтовая композиция имеет вязкость при 160°C 598 сП или менышую, измеренную согласно ASTM D4402.